Brevet FR2793801A1 — publié le 20001124

REVETEMENT ISOLANT ET PROTECTEUR FORMULE AVEC UN POLYCONDENSAT HYDRODISPERSIBLE. L'invention se rapporte au domaine du traitement de surface de matériaux divers, en particulier au traitement de surface du bois et de l'acier et plus particulièrement au revêtement isolant et protecteur, empêchant la migration de composés hydrosolubles présents à la surface et au sein du matériau vers la surface du revêtement. De manière générale, les compositions utilisées pour le traitement de surface des matériaux tels que les métaux, le papier, le verre, le bois, les matériaux de construction peuvent être aqueuses ou à base de solvants organiques. L'utilisation de formulations aqueuses, malgré leurs avantages pratiques et écologiques, se heurte au problème de migration des substances colorantes hydrosolubles présentes à la surface et dans le matériau à revêtir. Au contact d'une formulation aqueuse, ces substances hydrosolubles se solubilisent et remontent à la surface . Ainsi par exemple certaines espèces de bois, telles les espèces tropicales, sont riches en substances colorantes hydrosolubles, appelées tanins. Quand ces bois nontraités sont revêtus d'un système aqueux (comme une peinture latex) les tanins sont extraits du substrat et migrent à la surface, qu'ils colorent de façon inesthétique. La coloration se manifeste à travers des couches successives, à moins qu'une couche isolante ne bloque la remontée de la substance colorante. Le même problème de migration se pose pour la rénovation de murs contaminés par un dépôt jaunâtre laissé par la fumée de cigarette, par la suie qui migre à travers la paroi de la cheminée, par les taches d'humidité consécutives à une fuite d'eau ou à un défaut d'étanchéité du bâtiment. De même, quand un système aqueux est appliqué sur de l'acier non traité, des taches de rouille apparaissent quasi instantanément à la surface. Le phénomène est appelé corrosion instantanée. Ces substances colorantes ne sont en général pas solubles dans les solvants organiques des peintures glycéro-phtaliques; de sorte que l'application d'un système traditionnel non-aqueux règle le problème. Avec un système à l'eau par contre, tous les constituants (le liant, la pigmentation, les additifs et les solvants) doivent être sélectionnés dans l'optique d'optimaliser le pouvoir isolant du revêtement. Ces choix sont souvent effectués aux dépens d'autres propriétés d'usage, telles que la facilité d'application, le temps ouvert, l'aspect, le brillant, l'adhérence, de sorte que le résultat final ne donne que moyennement satisfaction tout en n'assurant que, partiellement, l'objectif de bloquer la remonté des substances hydrosolubles. Certaines de ces substances colorantes, hydrosolubles à pH basique, ont un caractère anionique. Une stratégie pour les immobiliser est de les rendre insolubles en les précipitant par des résines cationiques insolubles. US 3. 494.878, dépose en 1970, décrit l'effet de blocage des tanins et de la corrosion instantanée obtenu par la combinaison d'un latex filmogène et d'une résine insoluble cationique ou anionique. La demande de brevet WO 94/29393 exploite de même les propriétés bloquante d'une résine cationique non-filmogène utilisé en combinaison avec une dispersion aqueuse filmogène compatible pour formuler un fluide de correction aqueux. EP 322 188 (921007) invoque le même principe pour améliorer la résistance à l'eau par la fixation des tensioactifs anioniques sur une dispersion aqueuse d'un polymère non-filmogène et insoluble, fonctionnalisé par une base faible. Une amélioration du blocage des tanins est mentionné comme bénéfice additionnel de la combinaison. Il est remarquable que la résine faiblement basique perde son efficacité de blocage lorsqu'elle est filmogène. Dans le brevet US 3. 494.878, on observe déjà que certaines espèces de tanins échappent au pouvoir bloquant de la résine cationique , qu'une résine anionique serait plus efficace à fixer. Une combinaison des fonctionnalités cationique et anionique offre un champ d'efficacité .de blocage plus large. Selon EP 837110, la résine échangeuse d'ions cationique (typiquement un copolymère divinylbenzenestyrène portant un ammonium quaternaire), combinée, comme dans US 3. 494.878, avec le polymère en émulsion, est activée par un polymère anionique hydrosoluble. US 5,141,784 décrit un traitement d'un bois riche en tanins qui consiste dans l'application d'assez de sel d'acide carboxylique et/ou d'un polymère hydrosoluble fonctionnalisé par des groupes aminés quaternisables et de poids moléculaire de 50 à 300. 000. US 5,051,283 décrit un revêtement aqueux qui comporte un sel alcalin d'un acide mono- ou dicarboxylique et un polymère hydrosoluble portant des groupes aminés quaternisables et de poids moléculaire 50 à 300.000. US 4,075,394 décrit le traitement d'un bois riche en tanins par une polyaziridine. Des nombreux documents décrivent la fonctionnalisation de dispersions de polymères d'addition à base de monomères vinyliques ou éthyléniquement insaturés par des monomères aminés, éventuellement quaternisés, pour le revêtement. EP 290777 et US 4.760.110 revendiquent l'obtention de latex amphotères par un procédé en 2 étapes. US 3.404.1 14 recourait déjà en 1968 à un procédé séquence pour introduire une aminoacrylate dans un latex fonctionnalisé. Le MATBAE est introduit en 2de étape après neutralisation pour obtenir un latex stable. Le latex décrit dans EP 587333 (940316) comporte un polymère insoluble et fonctionnalisé amine tertiaire greffé sur un polymère hydrosoluble fonctionnalisé acide. Le latex est stable et est formulé en lasure semi-transparente, résistante à l'eau et présentant un bon temps ouvert. Le blocage des substances hydrosolubles n'est toutefois pas revendiqué. La présence de groupes fonctionnels aminés ne confère pas ipso facto l'efficacité de blocage des tanins et diverses taches : La formulation joue en effet un rôle déterminant : le pH de formulation, le choix de l'agent neutralisant, la présence d'oxyde de zinc, de sels de zirconium ou de zinc contribuent à la formation de complexes efficaces : Selon EP 407085 (1991), antériorisé par US 375 653 (05/07/89), il est possible d'obtenir une efficacité de blocage des tanins équivalente à celle d'un primaire glycéro-phtalique en phase solvant en formulant un latex fonctionnalisé cationique à pH acide à neutre avec un dispersant aminosilane. EP 622427 (941102) et US 5,527,619 (960618) décrivent une combinaison d'un polymère fonctionnalisé acide avec un aminosilane, qui confère d'excellentes propriétés de blocage des tanins et des taches diverses. EP 192077 décrit la formulation d'un primaire à base d'une dispersion comprenant un complexe zinc-amine de polymère hydrosoluble. Le primaire en question bloque efficacement les tanins du bois. US 5,681,880 revendique une amélioration du précédent brevet en suggérant de remplacer les complexes de zinc par des complexes de zirconium hydrosolubles. La demanderesse vient de découvrir que les problèmes évoqués précédemment peuvent être résolus plus simplement par un traitement du substrat par une dispersion aqueuse à base d'un polycondensat hydrodispersible et/ou d'un polymère à base de monomères vinyliques ou éthyléniques polymérisés radicalairement. Il est aussi possible de formuler un revêtement avec une dispersion selon l'invention qui présente un bon pouvoir isolant et des bonnes propriétés applicatives et ceci sans l'utilisation des pigments actifs et additifs spécifiques. L'objet de l'invention est l'utilisation de la dispersion aqueuse telle que décrite précédemment pour le traitement de surface de divers supports tels que bois, textile, cuir, papier, métal, verre et matériaux de construction. La dispersion selon l'invention constitue à la fois un liant actif et un liant universel. En effet ; elle confère par elle-même un bon pouvoir isolant et protecteur sans faire appel à des constituants actifs particuliers, quoiqu'une adjonction ,de ceux-ci permette de renforcer ces effets ( liant actif ). En même temps la composition se prête aux méthodes conventionnelles de formulation et permet d'obtenir de bas taux de composés organique volatils. Ceci génère un avantage écologique non négligeable. Le traitement selon l'invention présente de bonnes propriétés en application : un bon potentiel de brillant, un bon tendu, un faible collant. Il satisfera ainsi au cahier de charge tant en primaire sur bois et métal qu'en finition. Par ailleurs, la dispersion selon l'invention est susceptible d'être modifiée et formulée à volonté selon les exigences de l'application visée. Le traitement de l'invention est obtenu à partir d'une dispersion aqueuse contenant au moins un polymère de polyaddition radicalaire et un polycondensat hydrodispersible. Le polycondensat hydrodispersible est typiquement un polyester, un polyester-amide, un polyétherester amide ou une polyamide dont le caractère hydrodispersible est lié à l'incorporation de groupements sulfates ou sulfonates. Des compositions précises de polyesters et de polyester- amides, ainsi que leur procédé de fabrication, sont contenus dans US 5,277, 978 WO 95/05413 , WO 95/01382 et EP 532961. Par ailleurs, des polyamides hydrodispersibles sont décrites précisément dans WO 98/500450, WO 98/03567. Le polycondensat peut contenir aussi un site de greffage tel que une double liaison réactive par polymérisation radicalaire. La dispersion de l'invention peut être obtenue de diverses manières. Selon une forme le polycondensat hydrodispersible pris sous la forme d'une poudre ou d'une dispersion aqueuse est mélangé avec une dispersion aqueuse contenant le polymère acrylique, vinylique et/ou styrènique. Selon une autre forme le polymère acrylique, vinylique et/ou styrènique est obtenu par la polymérisation radicalaire en émulsion aqueuse d'au moins un monomère acrylique, vinylique et/ou styrènique en présence d'au moins un polycondensat hydrodispersible qui joue alors le rôle de colloïde protecteur et permet de réduire, voire d'éliminer totalement lors de la synthèse, les tensioactifs micromoléculaires nuisibles à l'application. Pour réaliser la dispersion selon cette dernière forme on procède de la manière suivante : Dans un premier temps on prépare le polycondensat hydrodispersible insaturé par polycondensation et fonctionnalisation à l'aide d'un limitateur de chaîne selon le mode opératoire décrit ultérieurement, ensuite on prépare une dispersion aqueuse de préférence de 0,1 à 40% en poids du polyamide et on l'introduit en fond de cuve du réacteur. La température du milieu est portée aux températures habituelles pour les polymérisations en émulsion (classiquement de 50 C à 80 C). Le(s) monomère (s) ( A ) ou le(s) mélange(s) de monomères acryliques, vinyliques et/ou styréniques est alors coulé à vitesse constante sur la dispersion suivant les procédés semi-continus ou séquences connus de l'homme du métier. Une solution aqueuse d'amorceur hydrosoluble du type de ceux utilisés classiquement en émulsion, est coulée parallèlement dans le réacteur de manière à initier la polymérisation radicalaire du ou des monomères. Eventuellement une première coulée de monomères hydrophiles peut être réalisée avant d'additionner, dans une seconde étape, le(s) mélange(s) de monomères plus hydrophobes pour favoriser un mécanisme de core-shell inverse et l'obtention de particules de faible taille. Une solution faiblement concentrée de tensioactif macromoléculaire peut également être coulée. Le monomère A est choisi dans le groupe contenant : 1. Les monomères relativement hydrophiles tels que les amides et esters alkyl ou hydroxyalkyle en C1-C3 des acides (méth)acryliques et d'autres acides insaturés, les acides acrylique, méthacrylique et itaconique, les esters de l'alcool vinylique, l'acrylonitrile, le méthacrylonitrile, la crotonaldéhyde, les (méth)acrylates porteurs de groupements hydrophiles tels que les segments à base de polyoxyéthylène. 2. Les monomères hydrophobes tels que : Les (méth)acrylates d'alkyles en C3-C12, les styréniques, les vinyliques, les diéniques, les (méth)acrylates contenant un atome d'azote substitué tels que le méthacrylate de t-butyle aminoéthyle, le méthacrylate de diéthyle aminoéthyle. Le monomère A préféré est choisi parmi : acide acrylique acide méthacrylique (méth)acrylate substitué par des,hydroxyalkyls (HEMA, etc...) (méth)acrylates substitués par des alkyl Cn, n Préférentiellement les polycondensats utilisés pour réaliser la dispersion de l'invention sont des polyamides hydrodispersibles ayant au moins une insaturation, désignés ci-après par PAHDI. Ils sont obtenus par polycondensation et fonctionnalisation à l'aide d'un limiteur de chaîne porteur d'un groupement insaturé polymérisable par voie radicalaire. De manière générale la polycondensation est réalisée entre un diacide et une diamine. L'hydrodispersabilité est obtenue grâce à un monomère, en général un diacide contenant le motif issu d'un sel d'un métal alcalin de l'acide 2 ou 1-sulfo-isophtalique, le sel pouvant être un sel de sodium, de potassium , de lithium ou d'amine répondant à la formule suivante : Comme diacides on peut citer : les acides isophtalique, adipique, azélaïque, sébacique, dodécandioïque, butane-dioïque, 1,4-cyclohexyl dicarboxylique, téréphtalique (taux inférieur à 12 % pond), les acides gras dimérisés (ces acides gras dimérisés ont de préférence une teneur en dimère d'au moins 98 % ; préférence ils sont hydrogénés ; ils sont commercialisés sous la marque "PRIPOL" par la société "UNICHEMA", les grades les plus intéressants sont les PRIPOL 1008, le PRIPOL 1009 et le PRIPOL 1013 ou sous la marque Empol par la société HENKEL). Comme diamines on peut citer l'hexaméthylènediamine, la tetraméthylènediamine, l'octaméthylènediamine, la décaméthylènediamine, la dodécaméthylènediamine, le 1,5-diamino-hexane, le 2,2,4-triméthyl-1,6diamino-hexane, la pipérazine, le 3,3'-diméthyl-4,4'diaminodicyclohexylméthane, le 4,4'-diamino-dicyclohexyl-méthane, le 2,2'-(4,4'diaminodicyclohexyl)-propane, isophoronediamine, le 1,4-diaminocyclohexane, la méth-xylylène-diamine. Il est également possible d'utiliser des polyols diamines commercialisées sous le nom "Jeffamine" par la société Huntsman Corp. Les grades préférés sont le Jeffamine D400 et le Jeffamine D2000. Ces chaînes polyéthers augmentent notamment l'hydrophilie des résines. Leur taux pondéral peut atteindre jusqu'à 60 %. On peut remplacer les diacides et les diamines par les acides aminés ou les lactames tels que la caprolactame, l'énanthalactame, la laurolactame, leurs formes ouvertes et l'acide 1 1-amino-undécanoïque. Comme limitateur de chaîne on peut utiliser : Les composés insaturés, porteurs des groupes susmentionnés, pouvant appartenir à , différentes classes de composés organiques. Ils peuvent être notamment du type R1R2C = CR3X (1) où les groupes ou les atomes R1, R2, R3, semblables ou différents, sont : H, halogène, alkyle, aryle, en particulier phényle, et carboxyle, norbornyle, thiényle, pyrrolyle ou furanyle, tandis que le groupe actif X peut être : -(CH2)nCOOH avec n= 0 à 17 ; -CH2NH(CH2)11COOH ; - (OCH2CH2) kOH avec k = 20 -COO-glycidyl ; Y-C6H4-(CH2)n, - COOR avec n; = 0 ou 1, Y étant-COO, -CONH, R étant H, alkyle ou aryle ; -CH20H ; --(CH2)mNH2 avec m = 0 à 18 ou-(OCH2CH2)OH. Ainsi, des exemples particulièrement favorables des composés selon formule (1) sont-ils : acides ou esters des acides non saturés, acrylique, méthacrylique, cinnamique, crotonique, citraconique, itaconique, vinylacétique, undécylénique, maléique, fumarique, 5'-norbornène-2 acrylique, 3'-furanyl-2 acrylique, 3'-pyrrolyl-2 acrylique, N-allyl aminobezoïque, N-acryloyl ou N-méthacryloyl p-aminophénylacétique, N-allyl amino-1 1-undécanoïque, et autres, similaires. Un autre type de composés insaturés, convenant au procédé suivant l'invention, peuvent être possibles sans se limiter : les acides et les esters N-maléimido : hexanoïques, p.benzoïques, dodécanoïques, etc. On peut également citer les anhydrides et les imides dérivés des anhydrides tels que tétrahydrophtalique, p. N-maléimido benzoïque, p-(endo-cis-bicyclo(2,2,1 )-5 heptène-2,3 dicarboxylique). Lors de la préparation des dispersions de l'invention il est nécessaire que le nombre de particules de PAHDI dans le réacteur soit suffisamment important pour que le monomère puisse être additionné et polymérisé à des vitesses élevées. Il existe, suivant la composition et les caractéristiques du copolyamide utilisé, une fenêtre optimale dans laquelle ces conditions sont obtenues (pour une valeur minimale de concentration de 0,1 %). Nous avons également observé que les interactions entre les monomères et le polyamide varient suivant la polarité des monomères utilisés. Il est donc nécessaire d'optimiser le procédé de synthèse (température, nature des amorceurs) suivant la nature du polyamide et des monomères vinyliques ou acryliques surpolymérisés. Par rapport aux dispersions classiques obtenues par polymérisation et qui contiennent généralement de 1 à 3 parts de tensioactifs de faible masse qui peuvent diffuser hors des films de peinture, les dispersions obtenues par cette invention à partir de 0,1 à 10% en poids de polyamide, présentent l'avantage d'avoir des faibles tailles, de préférence inférieures à 120 nm et de ne contenir que des quantités très faibles de tensioactifs macromoléculaires et une proportion majoritaire de tensioactif de masse élevée ce qui a pour effet de limiter au maximum les espèces susceptibles de migrer dans les films. De plus, le greffage du polyamide au copolymère acrylique, vinylique et/ou styrénique décrit dans la présente invention supprime totalement la migration de ce tensioactif macromoléculaire hors du film. Cette propriété limite la détérioration des films dans le temps, supprimant en particulier les phénomènes d'exsudation, de sensibilité à l'eau et de perte d'adhésion sur les substrats. Le comportement de la dispersion vis-à-vis des charges minérales utilisées habituellement peut être amélioré par la présence en périphérie des particules de latex d'un polyamide porteur de groupement ionique et/ou polaire. Le greffage quand il existe peut stabiliser les interactions entre charges minérales et particules de latex au cours de la formation du film de peinture, assurant ainsi une meilleure cohésion et une meilleure résistance à l'abrasion, en particulier à l'abrasion humide. La dispersion de l'invention, quelque soit son mode d'obtention est constituée de : - 0,1% à 100% en poids du poids total des particules de polymères de polycondensat, et de préférence de 0,1 % à 40%, et de - 99,9% à 0% en poids du poids total des particules de polymères de polymères acryliques, vinyliques et/ou styréniques, avec une préférence allant de 60% à 99,9%. La taille des particules est comprise entre 20 nm et 1 m, de préférence inférieure à 120 nm. Le revêtement est formulé ou non avec des pigments et charges, et sera en conséquence opaque ou (semi)-transparent. Les additifs ou pigments actifs, généralement introduits pour obtenir le blocage des substances colorantes, peuvent être aussi utilisées dans le revêtement selon l'invention afin de renforcer l'effet isolant et protecteur. Les enductions obtenues après formulation peuvent être filmogènes ou non-filmogènes. Le revêtement selon l'invention est obtenu par l'application sur le support à traiter et le séchage d'une composition selon l'invention. La composition peut être formulée ou non. Le séchage peut être effectué à température ambiante ou à chaud, à pression atmosphérique ou à pression réduite. Selon la composition en monomères de la dispersion et sa formulation, le revêtement convient à l'enduction de substrats inorganiques (maçonnerie, murs à rénover, ...), organiques (bois, papier, cuir, ...) et métalliques. Le revêtement est caractérisé par le pouvoir de bloquer la remontée des espèces hydrosolubles, en particulier celles, comme la nicotine, les tanins du bois ou les sels métalliques, qui provoquent une coloration iestétique de la surface du film . Appliqué sur métal, le revêtement selon l'invention permet d'obtenir une protection contre la corrosion instantanée à celle accessible par une formulation à base d'un latex conventionnel. Exemples Exemple 1 : Préparation d'un polyamide hydrodispersible à insaturation (PAHDI) monoinsaturé par l'acide cinnamique. On opère dans un réacteur de 4 litres de capacité, à trois tubulures : entrée de gaz, communication avec un système de distillation comprenant un condenseur relié à un récepteur de distillat, ainsi qu'un agitateur à ancre. Dans ce réacteur, on introduit : 339.0g de lactame 6 soit 3.0 mole, 196. 5g de sel AH (sel d'acide adipique et d'héxaméthylènediamine) soit 0.75 mole, 187. 34g d'hexaméthylènediamine soit 1.615 mole, 168. 5g d'acide isophtalique soit 1.015 mole, 161 .0 de mono sel de sodium de l'acide sulfo isophtalique soit 0. 6 mole, et 22. 5g d'acide cinnamique soit 0.152 mole ce qui correspond à une unité d'acide cinnamique par chaîne PAHDI et 50g d'eau. Le réacteur est purgé à l'azote, puis chauffé toutes vannes fermées jusqu'à 200 C matière en 1 heure, la pression est alors de 6. 0 bar. Ensuite, sous agitation, la température est montée en 1 heure à 240 C, la pression est alors de 15 bars. On laisse la réaction se faire à 240 C matière pendant 4 heures, la pression atteint à la fin des 4 heures de palier 18 bar et se stabilise, ce qui veut dire premièrement que tous les monomères réagissent et deuxièmement que l'équilibre de formation des amides est atteint. On commence à ce moment la détente qui dure 90 minutes, la température matière à la fin de la détente est de 270 C. On fait passer un courant d'azote de 30l/h pendant 15 minutes et le PAHD est sorti du réacteur, recueilli dans un plateau refroidi pour assurer une solification rapide. Le produit obtenu est légèrement jaune, friable, inodore. La masse moléculaire moyenne en nombre mesurée par viscosimetrie est de6650g/mole. La Tg est de 89 C (mesuré par DSC :10K/min). Le PAHD est facilement dispersable dans l'eau jusqu'à 40% en poids. La taille des particules de la dispersion est de 62 nanomètres. Exemple 2 : Préparation de dispersions selon l'invention. Exemple 2. 1 utilisant le PAHDI de l'exemple 1. Dans un réacteur à double-enveloppe de 20 # équipé avec un condenseur et purgé à l'azote on ajoute 300g d'une dispersion de polyamide, décrit dans l'exemple 1 de l'invention, à 5. 0% d'extrait sec. Le réacteur est purgé à l'azote et la température est portée à 75 C sous 150tr/min. Quand la température est atteinte et stabilisée, 200g du mélange de monomètres constitué de 92.0g de méthacrylate de méthyle, 104.0g d'acrylate de butyle et 4.0g d'acide acrylique et une solution de 0. 8g d'amorceur TBHP (Terbutylhydroperoxyde) en 25 ml l'eau et une solution de 0. 28g d'activateur FORMOPON (sel de sodium de formaldehyde sulfoxylate) en 25 ml l'eau sont écoulés en 300 min. Après 90 min de polymérisation, une solution de 1.23g SDS en 25 ml l'eau est coulée en 210min. Après la fin de l'addition le milieu réactionnel est maintenu à 75 C pendant 60 min, puis refroidi à température ambiante et filtré sur un filtre de 100 micromètres. L'extrait sec et la taille des particules ont alors été déterminés (Tableau 1). Exemple 3 Formulation La peinture de basse CPV, dont la formulation est donnée ci- dessous, est fabriquée selon l'invention avec une dispersion acrylique sur semence PAHD : Elle est brillante et présente un bon tendu. La présente formulation ne contient pas de substances actives généralement introduites pour bloquer la remontée des substances colorantes hydrosolubles. Néanmoins, appliqué sur merbau, la coloration du film est minime après séchage. Il ne se produit quasiment pas non plus de corrosion instantanée quand la peinture est appliquée sur acier dégraissé. En comparaison, la coloration par les tanins du merbau et la corrosion instantanée sont prononcés quand la peinture est formulée avec un latex standard polymérisé selon une technologie conventionnelle. Par ailleurs, les latex fonctionnalisés pour bloquer les hydrosolubles se prêtent mal à la formulation d'une peinture brillante et tendue. Dispersion Témoin standard Acrylique sur PAHD avec tensioactifs Résistance à la remontée des Médiocre Bonne tanins Ecart de teinte (# E Interlab) 9. 9 7. 3 Corrosion instantanée Prononcé Très faible @ REVENDICATIONS 1. Utilisation d'une dispersion aqueuse à base de particules de polymères contenant, de - 0,1% à 100% en poids du poids total, des particules de polycondensat hydrodispersible, et, de - 99,9% à 0% en poids du poids total, des particules de polymères acryliques, vinyliques et/ou styréniques, pour le traitement de surfaces de matériaux tels que papier, textile, bois, cuir, métal, verre, matériaux de constructions. 2. Utilisation selon 1 caractérisée par ce que la dite dispersion contient préférentiellement, de - 0,1% à 40% en poids du poids total, des particules de polycondensat hydrodispersible et, de - 60% à 99,9% en poids du poids total, des particules de polymères acryliques, vinyliques et/ou styréniques 3. Utilisation selon 1 ou 2 caractérisée en ce que ledit polycondensat est choisi parmi les polyamides, les polyesters, les polyesteramides, les polyetheresteramides. 4. Utilisation selon la revendication 3 caractérisée en ce que le polycondensat est un polyamide. 5. Utilisation selon l'une des revendications précédentes caractérisée en ce que la dispersion aqueuse est obtenue par mélange de la dispersion du polycondensat et éventuellement d'une dispersion du polymère vinylique, acrylique et/ou styrènique. 6. Utilisation selon l'une des revendications précédentes caractérisée en ce que la dispersion aqueuse est obtenue par la polymérisation en présence du polycondensat hydrodispersible d'au moins un monomère vinylique, acrylique et/ou styrènique. 7. Utilisation selon l'une des revendications précédentes caractérisée en ce que la dispersion est formulée avec un pigment, et/ou des charges, et/ou un épaississant, et /ou d'autres adjuvants pour former une enduction filmogène ou non-filmogène ; la dispersion pouvant en particulier être formulée avec des pigments et/ou adjuvants actifs . 8. Utilisation selon l'une des revendications précédentes pour empêcher la migration des substances colorantes d'un substrat à revêtir ; en particulier comme inhibiteur des tanins dans le traitement du bois. 9. Utilisation selon l'une des revendications précédentes comme inhibiteur de la corrosion instantanée dans le traitement de l'acier. @